(57)【特許請求の範囲】
【請求項１】
ＪＩＳ  Ａ  ５２０９に準拠する吸水率が５％以下の目地材の組成物であって、
セメントと、
最大粒径が１．２ｍｍ以下の砂と、
平均粒径が１０μｍ以下の無機系微粒子
とを含み、
前記無機系微粒子がフライアッシュ、シリカヒューム或いはホワイトカーボン、又はこれらの混合物である
ことを特徴とする吸水率が５％以下の目地材の組成物。
【請求項２】
更に減水剤を含むことを特徴とする請求項１の吸水率が５％以下の目地材の組成物。
【請求項３】
更に有機樹脂を含むことを特徴とする請求項１又は請求項２の吸水率が５％以下の目地材の組成物。
【請求項４】
砂は最大粒径が０．６ｍｍ以下の砂であることを特徴とする請求項１〜請求項３いずれかの吸水率が５％以下の目地材の組成物。
【請求項５】
セメント１００重量部に対して、砂は５０〜５００重量部であり、無機系微粒子は１〜１００重量部であることを特徴とする請求項１〜請求項４いずれかの吸水率が５％以下の目地材の組成物。
【請求項６】
セメント１００重量部に対して６０重量部以下の有機樹脂を含むことを特徴とする請求項１〜請求項５いずれかの吸水率が５％以下の目地材の組成物。
【請求項７】
セメント１００重量部に対して５０重量部以下の光触媒機能を奏する成分を含むことを特徴とする請求項１〜請求項６いずれかの吸水率が５％以下の目地材の組成物。
【請求項８】
請求項１〜請求項７いずれかの吸水率が５％以下の目地材の組成物、及び水を含有する目地材であって、
水はセメント１００重量部に対して３０〜１５０重量部であり、
ＪＩＳ  Ａ  ５２０９に準拠する吸水率が５％以下の目地材である
ことを特徴とする目地材。
【発明の詳細な説明】
【０００１】
【発明の属する技術分野】
本発明は防汚性および抗菌性を持つ目地材に関する。
【０００２】
【発明が解決しようとする課題】
目地材（トンネル内壁、ダム、橋脚、或いはその他の土木構築物用目地材；建築物や構築物の外壁のタイル目地材；医療施設、福祉施設、或いは外食産業施設、その他各種施設の内装タイル目地材；医療施設、福祉施設、或いは外食産業施設、その他各種施設のタイル床目地材など）として、モルタルが使用されていることは周知の通りである。
【０００３】
ところで、これまでの目地材は汚れが付き易い。又、菌類や藻類と言った微生物が繁殖し易い。このことは、家庭の浴室におけるタイルの目地を観察すれば一目瞭然である。
従って、本発明が解決しようとする課題は、防汚性および抗菌性に優れた目地材を提供することである。
【０００５】
【課題を解決するための手段】
本発明者は、目地材の汚れや菌類の付着・繁殖は目地材が持つ水分によって大きく左右されることを突き止めるに至った。例えば、吸水率が大きなモルタルは、相対的に湿潤状態である時間が長いことから、空気中の塵埃を含んだ雨水などが浸透し易く、この結果汚れが付着し易いことが判って来た。又、吸水率が大きなモルタルは、相対的に湿潤状態である時間が長いことから、長期にわたって菌類の繁殖に適した環境条件下にあり、従って微生物は増殖し易い。
【０００６】
このような観点から、本発明者は、水分量を少なくすれば、防汚性・抗菌性に優れたものになるであろうと考えた。
因みに、これまでの一般的な目地材について、その吸水率（ＪＩＳ  Ａ  ５２０９に準拠）を調べた処、約１５％程度であった。
そして、各種の吸水率のモルタルを用意し、その防汚性・抗菌性を調べた処、吸水率が５％以下のモルタルは防汚性・抗菌性に優れた特長を奏した。
【０００７】
又、この時のモルタルは付着した汚れを水洗等により容易に落とすことが出来る特長を奏した。
特に、吸水率が４％以下、更には３％以下、特に２％以下のモルタルは防汚性・抗菌性に優れた特長を奏した。
この知見に基づいて本発明がなされたものである。
【０００８】
すなわち、前記の課題は、ＪＩＳ  Ａ  ５２０９に準拠する吸水率が５％以下の目地材の組成物であって、
セメントと、
最大粒径が１．２ｍｍ以下の砂と、
平均粒径が１０μｍ以下の無機系微粒子
とを含み、
前記無機系微粒子がセメント及び／又はセメント水和生成物と反応する物質である
ことを特徴とする吸水率が５％以下の目地材の組成物によって解決される。
特に、ＪＩＳ  Ａ  ５２０９に準拠する吸水率が５％以下の目地材の組成物であって、
セメントと、
最大粒径が１．２ｍｍ以下の砂と、
平均粒径が１０μｍ以下の無機系微粒子
とを含み、
前記無機系微粒子が中・長期的にセメント及び／又はセメント水和生成物と反応する物質であることを特徴とするモルタル組成物によって解決される。
【０００９】
又、ＪＩＳ  Ａ  ５２０９に準拠する吸水率が５％以下の目地材の組成物であって、
セメントと、
最大粒径が１．２ｍｍ以下の砂と、
平均粒径が１０μｍ以下の無機系微粒子
とを含み、
前記無機系微粒子がフライアッシュである
ことを特徴とする吸水率が５％以下の目地材の組成物によって解決される。
又、ＪＩＳ  Ａ  ５２０９に準拠する吸水率が５％以下の目地材の組成物であって、
セメントと、
最大粒径が１．２ｍｍ以下の砂と、
平均粒径が１０μｍ以下の無機系微粒子
とを含み、
前記無機系微粒子がシリカヒュームである
ことを特徴とする吸水率が５％以下の目地材の組成物によって解決される。
【００１０】
又、ＪＩＳ  Ａ  ５２０９に準拠する吸水率が５％以下の目地材の組成物であって、
セメントと、
最大粒径が１．２ｍｍ以下の砂と、
平均粒径が１０μｍ以下の無機系微粒子
とを含み、
前記無機系微粒子がホワイトカーボンである
ことを特徴とする吸水率が５％以下の目地材の組成物によって解決される。
すなわち、モルタル組成物の一つとして、平均粒径が１０μｍ以下のセメント及び／又はセメント水和生成物と反応する物質、例えばフライアッシュ、シリカヒューム、或いはホワイトカーボン、又はこれらの混合物と言った無機系微粒子を用いることによって、該モルタルの吸水率を低下させることが可能になった。つまり、これらの無機系微粒子を配合しておくと、モルタル中の微細な空隙がこれらの微粒子によって占有され、その結果、吸水率が低下したのではないかと考えている。
【００１１】
但し、モルタル中の微細な空隙が微粒子によって占有されたのみでは、不十分であった。例えば、炭酸カルシウムが用いられたに過ぎない場合には、その平均粒径が１０μｍ以下のものでも、吸水率を大きく低下させることは出来なかった。
尚、上記モルタル組成物において、砂は最大粒径が１．２ｍｍ以下、更には０．６ｍｍ以下のものが好ましい。すなわち、モルタルの用途によって、砂の最大粒径は適宜決まるが、吸水率の観点から最大粒径が１．２ｍｍ以下、更には０．６ｍｍ以下の砂（特に、珪砂）が好ましい。例えば、このモルタル組成物を目地材用として用いる場合には、最大粒径が０．６ｍｍ以下の砂（特に、珪砂）を用いるのが好ましい。
【００１２】
尚、モルタルの用途によっては、その色彩が考慮されなければならない場合がある。例えば、白色系が特に要求される場合には、石灰石砕砂や寒水石砕砂等を珪砂の全部（又は、一部）に代わって使用することが好ましい場合もある。
上記モルタル組成物において、砂は、セメント１００重量部に対して５０〜５００重量部（特に、１００重量部以上、更には２００重量部以上。４００重量部以下。）であり、無機系微粒子は、セメント１００重量部に対して１〜１００重量部（特に、５重量部以上。５０重量部以下。）である場合が一層好ましい特長を奏する。
【００１３】
すなわち、上記配合のモルタル組成物によれば吸水率が５％以下のモルタルが得られ、防汚性・抗菌性に優れた特長を奏するものが得られる。
又、より低吸水率で防汚性・抗菌性に優れたモルタルは、セメント１００重量部に対して６０重量部以下（特に、０．５重量部以上、更には１重量部以上。５０重量部以下、更には２５重量部以下。）の有機樹脂、特にモルタル・ポリマー複合体を形成できる有機樹脂、例えば再乳化型あるいはエマルジョンタイプのものを更に用いることによって得られる。例えば、エチレン−酢酸ビニル系樹脂、アクリル（メタクリル）系樹脂、スチレン−ブタジエン系樹脂などの有機樹脂を用いることによって、より低吸水率で防汚性・抗菌性に優れたモルタルが得られる。
【００１４】
又、より抗菌性に優れたモルタルは、セメント１００重量部に対して５０重量部以下（特に、１重量部以上。２０重量部以下。）の光触媒機能を奏する成分（所謂、光触媒酸化剤）を更に用いることによって得られる。ここで、光触媒酸化剤としては、例えば酸化チタン、酸化亜鉛、酸化錫、酸化ジルコニウム、酸化タングステン、酸化クロム、酸化モリブデン、酸化ルテニウム、酸化鉛、酸化カドミウム、酸化銅、酸化バナジウム、酸化ニオブ、酸化タンタル、酸化マンガン、酸化コバルト、酸化ロジウム、酸化レニウム等がある。中でも、酸化チタンが好ましいものとして挙げられる。
【００１５】
本発明のモルタルには水が用いられるが、その割合は、セメント１００重量部に対して水が３０〜１５０重量部である。すなわち、このような割合のものとすることによって、より低吸水率で防汚性・抗菌性に優れたモルタルが得られる。
尚、使用水量を少なくする為、減水剤が使用されるのが好ましい。
そして、上記組成物が用いられた場合、ＪＩＳ  Ａ  ５２０９に準拠する吸水率が５％以下（４％以下、更には３％以下、特に２％以下）のモルタルが得られ、このものは低吸水率で防汚性・抗菌性に優れた特長を奏する。
【００１６】
すなわち、ＪＩＳ  Ａ  ５２０９に準拠する吸水率が５％以下（４％以下、更には３％以下、特に２％以下）のモルタルは、防汚性・抗菌性に優れた特長を奏する。
【００１７】
【発明の実施の形態】
本発明は目地材である。特に、ＪＩＳ  Ａ  ５２０９に準拠する吸水率が５％以下の目地材である。この目地材の組成物は、セメントと、最大粒径が１．２ｍｍ以下の砂と、平均粒径が１０μｍ以下の無機系微粒子とを含み、前記無機系微粒子がセメント及び／又はセメント水和生成物と反応する物質である。特に、セメントと、最大粒径が１．２ｍｍ以下の砂と、平均粒径が１０μｍ以下の無機系微粒子とを含み、前記無機系微粒子が中・長期的にセメント及び／又はセメント水和生成物と反応する物質である。又、セメントと、最大粒径が１．２ｍｍ以下の砂と、平均粒径が１０μｍ以下の無機系微粒子とを含み、前記無機系微粒子がフライアッシュである。或いは、セメントと、最大粒径が１．２ｍｍ以下の砂と、平均粒径が１０μｍ以下の無機系微粒子とを含み、前記無機系微粒子がシリカヒュームである。若しくは、セメントと、最大粒径が１．２ｍｍ以下の砂と、平均粒径が１０μｍ以下の無機系微粒子とを含み、前記無機系微粒子がホワイトカーボンである。又は、セメントと、最大粒径が１．２ｍｍ以下の砂と、平均粒径が１０μｍ以下の無機系微粒子とを含み、前記無機系微粒子がフライアッシュ、シリカヒューム、及びホワイトカーボンの群の中から選ばれる二種以上のものである。
【００１８】
上記砂は、その最大粒径が、特に、１．２ｍｍ以下、更には０．６ｍｍ以下のものである。特に、このモルタル組成物を目地材用として用いる場合には、最大粒径が０．６ｍｍ以下の砂（特に、珪砂）を用いる。尚、珪砂の一部又は全部が石灰石砕砂や寒水石砕砂等で代用される場合がある。
上記モルタル組成物において、砂は、セメント１００重量部に対して５０〜５００重量部（特に、１００重量部以上、更には２００重量部以上。４００重量部以下。）である。無機系微粒子は、セメント１００重量部に対して１〜１００重量部（特に、５重量部以上。５０重量部以下。）である。
【００１９】
本発明のモルタル組成物は有機樹脂を含む場合がある。例えば、エチレン−酢酸ビニル系樹脂、アクリル（メタクリル）系樹脂、スチレン−ブタジエン系樹脂などの有機樹脂を含む場合がある。その使用割合は、セメント１００重量部に対して６０重量部以下（特に、０．５重量部以上、更には１重量部以上。５０重量部以下、更には２５重量部以下。）である。
【００２０】
本発明のモルタル組成物は光触媒機能を奏する成分（所謂、光触媒酸化剤）を含む場合がある。例えば、酸化チタン、酸化亜鉛、酸化錫、酸化ジルコニウム、酸化タングステン、酸化クロム、酸化モリブデン、酸化ルテニウム、酸化鉛、酸化カドミウム、酸化銅、酸化バナジウム、酸化ニオブ、酸化タンタル、酸化マンガン、酸化コバルト、酸化ロジウム、酸化レニウム等の群の中から選ばれる少なくとも一種以上、特に酸化チタンを含む。その使用割合は、セメント１００重量部に対して５０重量部以下（特に、１重量部以上。２０重量部以下。）である。
【００２１】
その他、必要に応じて、各種の成分が含まれる。例えば、消泡剤（例えば、シリコン系）、減水剤（例えば、ナフタレン系、スルホン酸系など）、高性能減水剤（例えば、ポリカルボン酸系、ナフタレン系、アミノスルホン酸系など）、着色材（例えば、無機系の顔料や有機系の染料など）、増粘保水剤（例えば、メチルセルロース、ヒドロキシエチルセルロース、ヒドロキシプロピルセルロース、メチルヒドロキシエチルセルロース、ヒドロキシプロピルメチルセルロース等のセルロース系化合物、ポリアクリルアミド等のアクリル系化合物、ポリビニルアルコール等のビニル系化合物）、白華抑制剤（例えば、ジルコニウム塩、脂肪酸金属塩など）等が必要に応じて用いられる。
【００２２】
本発明のモルタルには水が用いられる。その割合は、セメント１００重量部に対して水が３０〜１５０重量部である。
そして、上記組成物が用いられ、硬化してなるモルタルは、ＪＩＳ  Ａ  ５２０９に準拠する吸水率が５％以下、更には４％以下、更には３％以下、特に２％以下のものである。
【００２３】
以下、具体的な実施例を挙げて説明する。
【００２４】
【比較例１】
セメント（秩父小野田社製の普通ポルトランドセメント）１００重量部
炭酸カルシウム（平均粒径１７μｍ）                  １５０重量部
増粘剤                                                  ０．５重量部
白華抑制剤                                              ０．７５重量部
水                                                    ６０重量部
上記配合割合のモルタル組成物を混練し、目地材とした。
【００２５】
そして、この目地材の吸水率をＪＩＳ  Ａ  ５２０９「陶磁器質タイル」に準拠して調べた処、吸水率は１５．８％であった。
又、この目地材の表面に各種の菌（大腸菌、ＭＲＳＡ、緑膿菌）培養液（菌濃度は約１０7 個／ｍｌ）１ｍｌを滴下し、温度３０℃、湿度７０〜８０％、ブラックライト照射の条件下で２４時間静置した後、蒸留水で水洗し、この洗い流された水中の菌数を調べた処、大腸菌ついては６．５×１０7 個が８．９×１０6 個に、ＭＲＳＡついては２．６×１０7 個が７．２×１０6 個に、緑膿菌ついては５．５×１０7 個が６．５×１０6 個になっているに過ぎず、抗菌作用は殆ど認められない。
【００２６】
又、上記目地材のサンプルを浴室内に配置し、３ケ月後の表面を肉眼観察した処、クロカビの付着・繁殖がかなり認められ、また、アオカビの付着・繁殖も認められた。
又、日本建築仕上学会「タイル先付けパネルの表面吸水試験方法（案）」に準拠して表面吸水試験を実施して表面の防汚性を調べた処、防汚性も殆ど認められなかった。
【００２７】
【比較例２】
セメント（秩父小野田社製の普通ポルトランドセメント）１００重量部
珪砂（最大粒径６００μｍ、平均粒径１５０μｍ）        ８５重量部
炭酸カルシウム（平均粒径５μｍ）                    １８５重量部
増粘剤                                                  ０．０４重量部
白華抑制剤                                              １．１０重量部
減水剤                                                  ０．２６重量部
水                                                    ８０重量部
上記配合割合のモルタル組成物を混練し、目地材とした。
【００２８】
そして、この目地材の吸水率をＪＩＳ  Ａ  ５２０９「陶磁器質タイル」に準拠して調べた処、吸水率は１５．２％であった。
又、この目地材の表面に各種の菌（大腸菌、ＭＲＳＡ、緑膿菌）培養液（菌濃度は約１０7 個／ｍｌ）１ｍｌを滴下し、温度３０℃、湿度７０〜８０％、ブラックライト照射の条件下で２４時間静置した後、蒸留水で水洗し、この洗い流された水中の菌数を調べた処、大腸菌ついては６．５×１０7 個が１．８×１０6 個に、ＭＲＳＡついては２．６×１０7 個が１．０×１０6 個に、緑膿菌ついては５．５×１０7 個が１．６×１０6 個になっているに過ぎず、抗菌作用は殆ど認められない。
【００２９】
又、上記目地材のサンプルを浴室内に配置し、３ケ月後の表面を肉眼観察した処、クロカビの付着・繁殖がかなり認められ、また、アオカビの付着・繁殖も認められた。
又、日本建築仕上学会「タイル先付けパネルの表面吸水試験方法（案）」に準拠して表面吸水試験を実施して表面の防汚性を調べた処、防汚性も殆ど認められなかった。
【００３０】
【実施例１】
セメント（秩父小野田社製の普通ポルトランドセメント）１００重量部
珪砂（最大粒径６００μｍ、平均粒径１５０μｍ）        ８５重量部
フライアッシュ（平均粒径５μｍ）                      ４３重量部
エチレン−酢ビ系樹脂粉末                              １１．４重量部
酸化チタン粉末（比表面積３０４ｍ2 ／ｇ）              １４．３重量部
増粘剤                                                  ０．１４重量部
白華抑制剤                                              ０．８６重量部
減水剤                                                  ０．２０重量部
水                                                    ８５重量部
上記配合割合のモルタル組成物を混練し、目地材とした。
【００３１】
そして、この目地材の吸水率をＪＩＳ  Ａ  ５２０９「陶磁器質タイル」に準拠して調べた処、吸水率は２．１％であった。
又、この目地材の表面に各種の菌（大腸菌、ＭＲＳＡ、緑膿菌）培養液（菌濃度は約１０7 個／ｍｌ）１ｍｌを滴下し、温度３０℃、湿度７０〜８０％、ブラックライト照射の条件下で２４時間静置した後、蒸留水で水洗し、この洗い流された水中の菌数を調べた処、大腸菌ついては６．５×１０7 個が１．０×１０2 個以下に、ＭＲＳＡついては２．６×１０7 個が１．０×１０2 個以下に、緑膿菌ついては５．５×１０7 個が１．０×１０2 個以下になっており、抗菌作用が大きく発揮されていた。
【００３２】
又、上記目地材のサンプルを浴室内に配置し、３ケ月後の表面を肉眼観察した処、クロカビ及びアオカビの付着・繁殖は認められなかった。
又、日本建築仕上学会「タイル先付けパネルの表面吸水試験方法（案）」に準拠して表面吸水試験を実施して表面の防汚性を調べた処、防汚性の機能も大きく発揮されていた。
【００３３】
【実施例２】
セメント（秩父小野田社製の普通ポルトランドセメント）１００重量部
珪砂（最大粒径６００μｍ、平均粒径１５０μｍ）        ８５重量部
シリカヒューム（平均粒径３．５μｍ）                  ４３重量部
エチレン−酢ビ系樹脂粉末                              １１．４重量部
酸化チタン粉末（比表面積３０４ｍ2 ／ｇ）              １４．３重量部
増粘剤                                                  ０．１４重量部
白華抑制剤                                              ０．８６重量部
減水剤                                                  ０．２０重量部
水                                                    ８５重量部
上記配合割合のモルタル組成物を混練し、目地材とした。
【００３４】
そして、この目地材の吸水率をＪＩＳ  Ａ  ５２０９「陶磁器質タイル」に準拠して調べた処、吸水率は１．９％であった。
又、この目地材の表面に各種の菌（大腸菌、ＭＲＳＡ、緑膿菌）培養液（菌濃度は約１０7 個／ｍｌ）１ｍｌを滴下し、温度３０℃、湿度７０〜８０％、ブラックライト照射の条件下で２４時間静置した後、蒸留水で水洗し、この洗い流された水中の菌数を調べた処、大腸菌ついては６．５×１０7 個が１．０×１０2 個以下に、ＭＲＳＡついては２．６×１０7 個が１．０×１０2 個以下に、緑膿菌ついては５．５×１０7 個が１．０×１０2 個以下になっており、抗菌作用が大きく発揮されていた。
【００３５】
又、上記目地材のサンプルを浴室内に配置し、３ケ月後の表面を肉眼観察した処、クロカビ及びアオカビの付着・繁殖は認められなかった。
又、日本建築仕上学会「タイル先付けパネルの表面吸水試験方法（案）」に準拠して表面吸水試験を実施して表面の防汚性を調べた処、防汚性の機能も大きく発揮されていた。
【００３６】
【実施例３】
セメント（秩父小野田社製の普通ポルトランドセメント）１００重量部
寒水石砕砂（最大粒径６００μｍ、平均粒径１５０μｍ）  ８５重量部
ホワイトカーボン（平均粒径３μｍ）                    ４３重量部
エチレン−酢ビ系樹脂粉末                              １１．４重量部
酸化チタン粉末（比表面積３０４ｍ2 ／ｇ）              １４．３重量部
増粘剤                                                  ０．１４重量部
白華抑制剤                                              ０．８６重量部
減水剤                                                  ０．２０重量部
水                                                    ８５重量部
上記配合割合のモルタル組成物を混練し、目地材とした。
【００３７】
そして、この目地材の吸水率をＪＩＳ  Ａ  ５２０９「陶磁器質タイル」に準拠して調べた処、吸水率は１．７％であった。
又、この目地材の表面に各種の菌（大腸菌、ＭＲＳＡ、緑膿菌）培養液（菌濃度は約１０7 個／ｍｌ）１ｍｌを滴下し、温度３０℃、湿度７０〜８０％、ブラックライト照射の条件下で２４時間静置した後、蒸留水で水洗し、この洗い流された水中の菌数を調べた処、大腸菌ついては６．５×１０7 個が１．０×１０2 個以下に、ＭＲＳＡついては２．６×１０7 個が１．０×１０2 個以下に、緑膿菌ついては５．５×１０7 個が１．０×１０2 個以下になっており、抗菌作用が大きく発揮されていた。
【００３８】
又、上記目地材のサンプルを浴室内に配置し、３ケ月後の表面を肉眼観察した処、クロカビ及びアオカビの付着・繁殖は認められなかった。
又、日本建築仕上学会「タイル先付けパネルの表面吸水試験方法（案）」に準拠して表面吸水試験を実施して表面の防汚性を調べた処、防汚性の機能も大きく発揮されていた。
【００３９】
【実施例４】
セメント（秩父小野田社製の普通ポルトランドセメント）１００重量部
珪砂（最大粒径６００μｍ、平均粒径１５０μｍ）      １４３重量部
フライアッシュ（平均粒径５μｍ）                      ４３重量部
増粘剤                                                  ０．０４重量部
白華抑制剤                                              １．１０重量部
減水剤                                                  ０．２６重量部
水                                                    ７５重量部
上記配合割合のモルタル組成物を混練し、目地材とした。
【００４０】
そして、この目地材の吸水率をＪＩＳ  Ａ  ５２０９「陶磁器質タイル」に準拠して調べた処、吸水率は４．８％であった。
又、この目地材の表面に各種の菌（大腸菌、ＭＲＳＡ、緑膿菌）培養液（菌濃度は約１０7 個／ｍｌ）１ｍｌを滴下し、温度３０℃、湿度７０〜８０％、ブラックライト照射の条件下で２４時間静置した後、蒸留水で水洗し、この洗い流された水中の菌数を調べた処、大腸菌ついては６．５×１０7 個が３．３×１０4 個以下に、ＭＲＳＡついては２．６×１０7 個が１．６×１０4 個以下に、緑膿菌ついては５．５×１０7 個が８．６×１０3 個以下になっており、上記実施例１に比べると劣るものの、比較例に比べたならば、抗菌作用が大きく発揮されている。
【００４１】
又、上記目地材のサンプルを浴室内に配置し、３ケ月後の表面を肉眼観察した処、クロカビ及びアオカビの付着・繁殖は認められなかった。
又、日本建築仕上学会「タイル先付けパネルの表面吸水試験方法（案）」に準拠して表面吸水試験を実施して表面の防汚性を調べた処、防汚性の機能も大きく発揮されていた。
【００４５】
【発明の効果】
防汚性・抗菌性に優れた目地材が得られる。